(57)【要約】【課題】各種ディスプレイ装置から放出される近赤外線を効果的に遮蔽でき、光や湿熱に対する耐久性に優れたディスプレイ用光学フィルターに好適な近赤外線吸収組成物及びそれを用いた近赤外線吸収フィルターを提供する。【解決手段】吸水率０．１％以下の汎用ポリスチレン樹脂、ポリオレフィン系樹脂及び脂環式ポリオレフィン樹脂よりなる群（Ａ）から選択される一種以上の樹脂と、群（Ａ）に属さない樹脂を含有し、全樹脂中の群（Ａ）の樹脂の含有量が０．５〜４０重量％の範囲であり、かつ、近赤外線吸収剤と紫外線吸収剤を含有してなることを特徴とする近赤外線吸収組成物、及び上記近赤外線吸収組成物を透明樹脂基材表面に塗工してなることを特徴とする近赤外線吸収フィルターである。【選択図】なし【特許請求の範囲】
【請求項１】
吸水率０．１％以下の汎用ポリスチレン樹脂、ポリオレフィン系樹脂及び脂環式ポリオレフィン樹脂よりなる群（Ａ）から選択される一種以上の樹脂と、群（Ａ）に属さない樹脂を含有し、全樹脂中の群（Ａ）の樹脂の含有量が０．５〜４０重量％の範囲であり、かつ、近赤外線吸収剤と紫外線吸収剤を含有してなることを特徴とする近赤外線吸収組成物。
【請求項２】
近赤外線吸収剤がジイモニウム系色素、フタロシアニン系色素、ジチオール金属錯体系色素、ＡＴＯ（アンチモンドープ酸化錫）及びＩＴＯ（錫ドープ酸化インジウム）よりなる群から選択される二種以上からなることを特徴とする請求項１記載の近赤外線吸収組成物。
【請求項３】
近赤外線吸収剤が少なくとも、ジイモニウム系色素、フタロシアニン系色素及びジチオール金属錯体系色素よりなる群から選択される一種と、ＡＴＯ（アンチモンドープ酸化錫）またはＩＴＯ（錫ドープ酸化インジウム）とからなることを特徴とする請求項１または２記載の近赤外線吸収組成物。
【請求項４】
近赤外線吸収剤としてのジチオール金属錯体系色素に、下記構造式の化合物が含まれることを特徴とする請求項１〜３のいずれかに記載の近赤外線吸収組成物。
【化１】
2005181966.tif 000010
（中心金属Ｍは、ニッケル、白金、パラジウム、銅、モリブデン等の遷移金属であり、ｎは整数である。）
【請求項５】
近赤外線吸収剤としてのジチオール金属錯体系色素の中心金属Ｍがパラジウムであることを特徴とする請求項請求項１〜４のいずれかに記載の近赤外線吸収組成物。
【請求項６】
請求項１〜５のいずれかに記載の近赤外線吸収組成物を透明樹脂基材に塗工してなることを特徴とする近赤外線吸収フィルター。
【発明の詳細な説明】
【技術分野】
【０００１】
本発明は、各種ディスプレイ装置から放出される近赤外線を効果的に遮蔽し、光や湿熱に対する耐久性を有するディスプレイ用光学フィルターに用いる近赤外線吸収組成物及び近赤外線吸収フィルターに関する。
【背景技術】
【０００２】
プラズマディスプレイパネル（ＰＤＰ）は、ネオン等のガスを２枚のガラス板の間に封入し、放電させて用いる。このとき、放出される８００〜１１００ｎｍの近赤外線はクーラー、ビデオデッキ等の家電製品用近赤外線リモコンの誤作動を引き起こす場合がある。
【０００３】
近赤外線吸収剤として、従来からシアニン系色素やフタロシアニン系色素、ジチオール金属錯体系色素やジイモニウム系色素が知られている。しかし、シアニン系は耐光堅牢性が低く、フタロシアニン系やジチオール金属錯体系は１０００ｎｍ以上で遮蔽能が低下する傾向があり、特に、ジチオール金属錯体系はジイモニウム系との併用が必要である。これら近赤外線吸収剤の課題を解決すべく、特定の構造式で表されるジチオールニッケル錯体が開示されている（特許文献１、２）。
【０００４】
また、シアニン系色素やフタロシアニン系色素は光、湿度、温度等に対する耐久性に課題がある。これら課題を解決するため、置換ベンゼンジチオール金属錯体塩を用いた近赤外線吸収剤が開示されている（特許文献３、４）。
【０００５】
一方、近赤外線吸収剤をフィルター材料等に用いる場合は、溶媒を用いてバインダー樹脂と混合し、透明樹脂フィルム等に塗布するのが一般的である。例えば、特許文献１、２では近赤外線吸収剤をアクリル系やポリエステル系、ポリカーボネート等の樹脂と混合した樹脂組成物を透明フィルム上に塗布し、近赤外線吸収フィルターとしている。
【特許文献１】特開２０００−２１２５４６公報
【特許文献２】特開２００１−１３３６２４公報
【特許文献３】特開２００１−２８８３８０公報
【特許文献４】特開２００３−２２１５２３公報
【発明の開示】
【発明が解決しようとする課題】
【０００６】
しかしながら、置換ベンゼンジチオール金属錯体塩は可視光線領域に吸収を有するので、これを補正するために他の色素を添加する必要があり、得られるフィルターは可視光線透過率が低下する欠点があった。また、バインダー成分として従来のアクリル系やポリエステル系、ポリカーボネート等の樹脂を単独で用いた近赤外線吸収フィルターでは、耐光性や湿熱（湿度と熱）に対する耐性は満足の行くものでなかった。
【０００７】
したがって、本発明の目的は、各種ディスプレイ装置から放出される近赤外線を効果的に遮蔽でき、光や湿熱に対する耐久性に優れたディスプレイ用光学フィルターに好適な近赤外線吸収組成物及びそれを用いた近赤外線吸収フィルターを提供することである。
【課題を解決するための手段】
【０００８】
本発明は、吸水率０．１％以下の汎用ポリスチレン樹脂、ポリオレフィン系樹脂及び脂環式ポリオレフィン樹脂よりなる群（Ａ）から選択される一種以上の樹脂と、群（Ａ）に属さない樹脂を含有し、全樹脂中の群（Ａ）の樹脂の含有量が０．５〜４０重量％の範囲であり、かつ、近赤外線吸収剤と紫外線吸収剤を含有してなることを特徴とする近赤外線吸収組成物である。
【０００９】
また、本発明は、前記、近赤外線吸収組成物を透明樹脂基材表面に塗工してなることを特徴とする近赤外線吸収フィルターである。
【発明の効果】
【００１０】
本発明の近赤外線吸収組成物を用いれば、耐光性や耐湿熱性及び密着性に優れた近赤外線吸収フィルターを提供できる。
【発明を実施するための最良の形態】
【００１１】
本発明者は、鋭意研究の結果、近赤外線吸収組成物に用いる樹脂中に、吸水率が０．１％以下の樹脂（吸水率の測定条件はＪＩＳ−Ｋ７２０９に準拠）を０．５〜４０重量％の範囲で含有させた場合、過酷な湿熱状況下でも近赤外線吸収能が低下せず、密着性も低下しないという知見を得て、本発明に到達したものである。
【００１２】
吸水率が０．１％以下の樹脂としては、汎用ポリスチレン樹脂、ポリオレフィン系樹脂、脂環式ポリオレフィン樹脂であり、ポリオレフィン系樹脂としては、例えばＴＰＸ（商品名、三井化学社製／ポリ−４−メチルペンテン−１）が挙げられ、脂環式ポリオレフィン樹脂としては、例えばシクロオレフィン系のゼオネックス（ＺＥＯＮＥＸ）（商品名、日本ゼオン社製）やＡＰＯ（商品名、三井化学社製）等が挙げられる。これらのうち、汎用のポリスチレン樹脂が容易に入手できるので好適に用いられる。吸水率０．１％以下の樹脂の目安として溶解度パラメータで考えることもできる。例えば、上記樹脂は下記式で一般的に示される溶解度パラメータを算出すると、値は９．５以下となる。
δ＝ρΣＧ／Ｍ
（δ：溶解度パラメータ、Ｇ：原子及び原子団の凝集エネルギー、Ｍ：分子量）
【００１３】
この吸水率が０．１％以下の樹脂は、バインダー成分としての混合樹脂中に０．５〜４０重量％含有させる。０．５重量％より少ないと、近赤外線吸収フィルターとしては湿熱に対する耐久性が低下し、４０重量％より多いと近赤外線吸収組成物の透明基材への密着性が低下する。
【００１４】
上記吸水率が０．１％以下の樹脂と混合する樹脂成分としては、従来から用いられている樹脂、例えば、ポリアクリル系やポリエステル系、ポリカーボネート系等の樹脂が挙げられる。これらのうち、ポリアクリル系の樹脂は光学的性質や加工性が良好であり、好ましく用いられる。これらバインダー成分としての混合樹脂は、上記吸水率が０．１％以下の樹脂とこれと混合する樹脂双方を加熱する溶融混合や溶剤による溶解混合で行うことができるが、作業性等から溶剤による混合が好ましい。
【００１５】
本発明における近赤外線吸収剤としては、有機系のものと無機系のものを適宜選択して用いることができる。有機系近赤外線吸収剤としては、ジイモニウム系色素、フタロシアニン系色素、ジチオール金属錯体系色素、置換ベンゼンジチオール金属錯体系色素、シアニン系色素、スクアリウム系色素などが挙げられる。
【００１６】
具体的には、ジイモニウム系色素としては、例えば、日本カーリット社製のＣＩＲ−１０８０、ＣＩＲ−１０８１、ＣＩＲ−１０８３、エポリン社製のＥｐｏｌｉｇｈｔ１１１７、日本火薬社製のＩＲＧ−０２２、ＩＲＧ−０２３、ＩＲＧ−０４０等が挙げられる。
【００１７】
フタロシアニン系色素として具体的には、下式（１）で示されるものが挙げられ、、例えば、Ａｖｅｃｉａ社製ＰＲＯＪＥＴの８００ＮＰ、８３０ＮＰ、９００ＮＰ、９２５ＮＰ、及び日本触媒社製イーエクスカラーのＩＲ−１０Ａ、ＩＲ−１２、ＩＲ−１４、９０６Ｂ、９１０Ｂ等が挙げられる。
【００１８】
【化２】
2005181966.tif 000002
【００１９】
ただし、式中、Ｘ１〜Ｘ１６は、独立して水素原子、ハロゲン原子、−ＳＲ１または−ＯＲ２、−ＮＨＲ３を表し、Ｒ１、Ｒ２、Ｒ３はそれぞれ独立して、置換基を有していてもよいフェニル基または炭素原子数１〜２０個のアルキル基を表し、Ｍは無金属、金属、金属酸化物または金属ハロゲン化物を表す。
【００２０】
フタロシアニン錯体の中心のＭは、無金属、金属、金属酸化物または金属ハロゲン化物を表わす。無金属とは、金属以外の原子、例えば、２個の水素原子であることを意味する。金属としては、鉄、マグネシウム、ニッケル、コバルト、銅、パラジウム、亜鉛、バナジウム、チタン、インジウム、スズ等が挙げられる。金属酸化物としては、チタニル、バナジル等が挙げられる。金属ハロゲン化物としては、塩化アルミニウム、塩化インジウム、塩化ゲルマニウム、塩化スズ（ＩＩ）、塩化スズ（ＩＶ）、塩化ケイ素等が挙げられる。好ましくは、金属、金属酸化物または金属ハロゲン化物であり、具体的には、銅、亜鉛、コバルト、ニッケル、鉄、バナジル、チタニル、塩化インジウム、塩化スズ（ＩＩ）である。
【００２１】
置換基を有するフェニル基としては、炭素原子数１〜４個のアルキル基で１〜３個置換されたフェニル基、炭素原子数１〜４個のアルコキシ基で１〜２個置換されたフェニル基、あるいは塩素、フッ素等のハロゲン原子で１〜５個置換されたフェニル基等が挙げられる。
【００２２】
ジチオール金属錯体系色素として具体的には、下式（２）で示されるものが挙げられ、例えば、エポリン社製Ｅｐｏｌｉｇｈｔ３０６３、Ｅｐｏｌｉｇｈｔ４０１９、Ｅｐｏｌｉｇｈｔ４１２１、Ｅｐｏｌｉｇｈｔ４１２９、及び、みどり化学社製のＭＩＲ−１０１、ＭＩＲ−１１１、ＭＩＲ−１２１、ＭＩＲ−１０２、ＭＩＲ−１０５等が挙げられる。
【００２３】
【化３】
2005181966.tif 000003
【００２４】
ただし、式中、Ｒ１〜Ｒ４は独立して置換基を有していてもよいフェニル基または炭素原子数１〜２０のアルキル基を表し、Ｍは金属を表す。
【００２５】
ジチオール金属錯体系色素の中心のＭは、ニッケル、白金、パラジウム、銅、モリブデン等の金属を表す。
【００２６】
置換基を有するフェニル基としては、炭素原子数１〜４個のアルキル基で１〜３個置換されたフェニル基、炭素原子数１〜４個のアルコキシ基で１〜２個置換されたフェニル基、あるいは塩素、フッ素等のハロゲン原子で１〜５個置換されたフェニル基等が挙げられる。
【００２７】
ジチオール金属錯体系色素のＳはＳｅでも良く、ジセレノレン錯体を用いることもできる。
【００２８】
（式２）に示すジチオール金属錯体系色素は、一般的に、耐熱性に優れ、中心金属や置換基の種類により極大吸収波長を８００ｎｍ〜１１００ｎｍに有するものである。
【００２９】
本発明では、さらに下記化学式（式３）で示されるジチオール金属錯体系色素を用いることが出来る。この化合物はアルコール溶媒中でジチオロン化合物と塩基を反応させてイオン化し、塩化ニッケル、塩化パラジウムなどの金属イオン水溶液を添加して反応させたものであり、８５０ｎｍ〜１３００ｎｍに極大吸収を有する。この化合物は、長波長側に吸収特性が求められる電子機器、例えばプラズマディスプレーパネルに用いるリモコンの誤作動防止用には効果的である。本発明では、この化合物を単独で用いることもできるが、（式２）に示すジチオール金属錯体系色素に配合して用いることもできる。
【００３０】
【化４】
2005181966.tif 000004
【００３１】
中心金属Ｍは、ニッケル、白金、パラジウム、銅、モリブデン等の遷移金属であり、ｎは整数である。具体的には、例えばｎ＝１では下式（式４）となり、ｎ＝２では下式（式５）に示す化合物である。
【００３２】
【化５】
2005181966.tif 000005
【００３３】
【化６】
2005181966.tif 000006
【００３４】
一方、無機系近赤外線吸収剤としては、透明性を損なわずに近赤外線吸収効果を発揮させるために、平均粒子径が可視光波長よりも小さい３００ｎｍ以下のＡＴＯ（アンチモンドープ酸化錫）またはＩＴＯ（錫ドープ酸化インジウム）が好ましく、高い透明性を得るために１００ｎｍ以下の粒径がより好ましい。本発明の目的である、耐光性や耐湿熱性等の耐久性の向上、及び良好な可視光線透過性の発現には、前記ジイモニウム系色素、フタロシアニン系色素、ジチオール金属錯体系色素、ＡＴＯ（アンチモンドープ酸化錫）、ＩＴＯ（錫ドープ酸化インジウム）から選択される二種以上を混合して用いることが好ましい。特に、これら有機系近赤外線吸収剤と無機系近赤外線吸収剤の各々から目的に応じて一種を適宜選択して用いることが好ましい。
【００３５】
これら近赤外線吸収剤の含有量は、透明基材上に形成されるコート層の厚みによるが、近赤外線吸収組成物中の混合樹脂に対して好ましくは０．１〜５０重量％の範囲で用い、より好ましくは０．５〜３０重量％で用いる。近赤外吸収剤が０．１重量％より少ないと十分な近赤外線吸収効果が得られなくなる傾向があり、５０重量％より多いと近赤外線吸収効果は良好であるが、可視光線透過率が低下する傾向がある。
【００３６】
近赤外線吸収フィルターとしては、可視光線域（４００〜７００ｎｍ）での平均透過率が高く、かつ近赤外線域（８００〜１１００ｎｍ）での平均透過率が１５％以下であることが一般的目安となる。これに加えて本発明の場合は、光に対する耐久性向上のため紫外線域（２００〜３８０ｎｍ）での平均透過率を５％以下とすべく紫外線吸収剤を用いたことにも特徴がある。
【００３７】
本発明における紫外線吸収剤としては、サリチル酸系、ベンゾフェノン系、ベンゾトリアゾール系等が挙げられる。具体的には、サリチル酸系紫外線吸収剤としては、フェニルサリシレート、ｐ−ｔ−ブチルフェニルサリシレート、ｐ−オクチルフェニルサリシレートが挙げられる。ベンゾフェノン系紫外線吸収剤としては、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２′−ジヒドロキシ−４，４′−ジメトキシベンゾフェノン、２−ヒドロキシ−４−メトキシ−５−スルホベンゾフェノンが挙げられる。ベンゾトリアゾール系紫外線吸収剤としては、２−（２′−ヒドロキシ−５′−メチルフェニル）ベンゾトリアゾール、２−（２′−ヒドロキシ−５′−ｔ−ブチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）−５−クロロベンゾトリアゾール、２−（２′−ヒドロキシ−３′，５′−ジ−ｔ−ブチルフェニル）−５−クロロベンゾトリアゾール、２−（２′−ヒドロキシ−３′，５′−ジ−ｔ−アミルフェニル）ベンゾトリアゾール、２−（２′−ヒドロキシ−３′−（３″，４″，５″，６″−テトラヒドロフタルイミドメチル）−５′−メチルフェニル）ベンゾトリアゾール、２，２−メチレンビス［４−（１，１，３，３−テトラメチルブチル）−６−（２Ｈ−ベンゾトリアゾール−２−イル）フェノール］、２（２′−ヒドロキシ−５′−メタクリロキシフェニル）−２Ｈ−ベンゾトリアゾールが挙げられる。これら紫外線吸収剤の含有量は、透明基材上に形成されるコート層の厚みによるが、近赤外線吸収組成物中の混合樹脂に対して好ましくは０．１〜３０重量％の範囲で用い、より好ましくは０．３〜２０重量％の範囲で用いる。
【００３８】
本発明の近赤外線吸収組成物の調製には、溶剤で樹脂と各吸収剤を混合することが好ましいが、この場合には有機溶媒を用いる。具体的には、トルエン、キシレン等の芳香族炭化水素系溶媒、メタノール、エタノール、イソプロピルアルコールなどのアルコール系溶媒、アセトン、メチルエチルケトン、メチルイソブチルケトン、シクロペンタノン、シクロヘキサノンなどのケトン系溶媒、酢酸エチル、酢酸ブチルなどのエステル系溶媒、テトラヒドロフラン、１，３−ジオキソラン、１，４−ジオキサン、ジエチルエーテルなどのエーテル系溶媒などが挙げられ、これらを単独、あるいは２種以上を適量混合して用いることができる。この際、必要に応じて、酸化防止剤、熱安定剤、レベリング剤などの各種添加剤を加えることもできる。
【００３９】
本発明の近赤外線吸収組成物を近赤外線吸収フィルターとして用いる場合は、透明基材上に塗布し硬化させればよい。透明基材としては、一般的な樹脂フィルムを用いることができる。具体的には、ポリメチルメタクリレートなどのポリ（メタ）アクリル系樹脂、ポリエチレンテレフタレート、ポリブチレンテレフタレートなどのポリエステル系樹脂、トリアセチルセルロース、ポリカーボネート系樹脂、ポリオレフィン系樹脂、ポリスチレン系樹脂等の透明樹脂が挙げられる。透明基材上への塗布方法としては、ディッピングコーティング、スプレーコーティング、バーコーティング、ローラーコーティング、グラビアコーター等の従来方法を用いればよい。
【実施例】
【００４０】
以下本発明の実施例を説明する。この実施例は本発明の理解のために提供されるものであって、本発明の範囲が限定されるものではない。
【００４１】
（近赤外線吸収フィルターの評価）
１．耐光性及び耐湿熱性試験
分光光度計（型式ＵＶ−３１５０、島津製作所社製）を用いて、調製した近赤外線吸収フィルターの透過スペクトルを測定する。８００〜１１００ｎｍでの平均透過率の値をＴＮＩＲ、４００〜７００ｎｍでの平均透過率をＴＶＩＳとして読み取り、各試験に供する。
【００４２】
１−１．耐光性試験
水銀ランプ（日本文化精工製）を用いて、上記近赤外線吸収フィルターに紫外線を２．８ｍＷ／ｃｍ２で１２時間照射し再度ＴＮＩＲ、ＴＶＩＳを測定した。ＴＮＩＲ、ＴＶＩＳについて下式での変化率が３％以下であれば○、３％を越え５％以下であれば△、５％を越えれば×とした。
｜耐光性試験後の値−耐光性試験前の値｜÷耐光性試験前の値×１００
１−２．耐湿熱性試験
上記近赤外線吸収フィルターについて温度８０℃、相対湿度９５％で１００時間の暴露試験を行い再度ＴＮＩＲ、ＴＶＩＳを測定した。ＴＮＩＲ、ＴＶＩＳについて下式での変化率が３％以下であれば○、３％を越え５％以下であれば△、５％を越えれば×とした。
｜耐湿熱性試験後の値−耐湿熱性試験前の値｜÷耐湿熱性試験前の値×１００
２．密着性試験
上記近赤外線吸収フィルターにカッターナイフで１ｍｍ×１ｍｍのます目を１００個付け、粘着テープを貼り付けた後、すばやく剥がした時の塗膜の剥がれ具合を観察し、塗膜が全く剥がれなかった状態を○、一部剥がれた状態を×とした。
【００４３】
［実施例１］
メチルエチルケトン（ＭＥＫ）６０重量部に、アクリル樹脂（品名アクリペット、三菱レイヨン社製）９．９重量部、ポリスチレン樹脂（品名トーヨスチロール、東洋スチレン社製）０．１重量部、近赤外線吸収剤として、ジチオール金属錯体色素（Ｅｐｏｌｉｇｈｔ３０６３、エポリン社製）０．１重量部及びジイモニウム色素（品名ＣＩＲ−１０８０、日本カーリット社製）０．３重量部、ＡＴＯ分散液（固形分濃度３０重量％にＭＥＫで希釈したもの）３０重量部、紫外線吸収剤として２−ヒドロキシ−４−オクトキシベンゾフェノン１重量部を混合し、近赤外線吸収組成物を作製した。これをポリエステルフィルム上に塗工後、１００℃で１０分間乾燥して近赤外線吸収フィルターを得た。色素を含有した樹脂層厚は８μｍであった。
【００４４】
［実施例２〜１３、比較例１〜３］
表１に示す成分で実施例１と同様に近赤外線吸収組成物を作製した。これをポリエステルフィルム上に塗工後、１００℃で１０分間乾燥して近赤外線吸収フィルターを得た。色素を含有した樹脂層厚は８μｍであった。
【００４５】
［実施例１４］
メチルエチルケトン（ＭＥＫ）６０重量部、トルエン３０重量部にアクリル樹脂（品名アクリペット、三菱レイヨン社製）８．０重量部、ポリスチレン樹脂（品名トーヨースチロール、東洋スチレン社製）２．０重量部、近赤外線吸収剤として中心金属がパラジウムである（式４）のジチオール金属錯体色素０．１重量部、紫外線吸収剤として２−ヒドロキシ−４−オクトキシベンゾフェノン０．５重量部を混合し、近赤外線吸収組成物を作製した。これをポリエステルフィルム上に塗工後、１００℃で１０分間乾燥して近赤外線吸収フィルターを得た。色素を含有した樹脂層厚は約７μｍであった。この評価結果を表３に、本実施例で得られたフィルターの近赤外線吸収スペクトルを図１に示す。本実施例のフィルターでは１３００ｎｍ付近に極大吸収波長を有するので、この化合物を他の近赤外線吸収剤と組み合わせれば幅広い波長域で吸収が得られることが分かる。
【００４６】
［比較例４］
メチルエチルケトン（ＭＥＫ）６０重量部、トルエン３０重量部にアクリル樹脂（品名アクリペット、三菱レイヨン社製）８．０重量部、ポリスチレン樹脂（品名トーヨースチロール、東洋スチレン社製）２．０重量部、近赤外線吸収剤としてジチオール金属錯体（ＭＩＲ−１０２、みどり化学社製）０．０５重量部、近赤外線吸収組成物を作製した。これをポリエステルフィルム上に塗工後、１００℃で１０分間乾燥して近赤外線吸収フィルターを得た。色素を含有した樹脂層厚は約７μｍであった。本比較例で得られたフィルターの近赤外線吸収スペクトルを図１に示す。本比較例のフィルターでは９００ｎｍ付近に極大吸収波長を有する事になり、近赤外線吸収効果が十分と言えないことが分かる。
【００４７】
［実施例１５］
メチルエチルケトン６０重量部、トルエン３０重量部にアクリル樹脂（品名アクリペット、三菱レイヨン社製）８．０重量部、ポリスチレン樹脂（品名トーヨースチロール、東洋スチレン社製）２．０重量部、近赤外線吸収剤として（式５）のジチオール金属錯体０．１重量部およびジイモニウム色素（品名ＣＩＲ−１０８０、日本カーリット社製）０．２０重量部、紫外線吸収剤として２−ヒドロキシ−４−オクトキシベンゾフェノン０．５重量部を混合し、近赤外線吸収組成物を作製した。これをポリエステルフィルム上に塗工後、１００℃で１０分間乾燥して近赤外線吸収フィルターを得た。色素を含有した樹脂層厚は約７μｍであった。この評価結果を表３に示す。また、９００〜１３００ｎｍにかけて幅広い近赤外線吸収スペクトルが得られた。
【００４８】
［実施例１６］
メチルエチルケトン６０重量部、トルエン３０重量部にアクリル樹脂（品名アクリペット、三菱レイヨン社製）８．０重量部、ポリスチレン樹脂（品名トーヨースチロール、東洋スチレン社製）２．０重量部、近赤外線吸収剤としてジチオール金属錯体（ＭＩＲ−１０２、みどり化学社製）０．０５重量部と（式５）のジチオール金属錯体０．０５重量部およびジイモニウム色素（品名ＣＩＲ−１０８０、日本カーリット社製）０．２３重量部の３種類、紫外線吸収剤として２−ヒドロキシ−４−オクトキシベンゾフェノン０．５重量部を混合し、近赤外線吸収組成物を作製した。これをポリエステルフィルム上に塗工後、１００℃で１０分間乾燥して近赤外線吸収フィルターを得た。色素を含有した樹脂層厚は約７μｍであった。
【００４９】
この評価結果を表３に示す。また、９００〜１３００ｎｍにかけて幅広い近赤外線吸収スペクトルが得られた。
【００５０】
耐光性試験に関しては、実施例１〜１６、比較例２は、ＴＮＩＲ、ＴＶＩＳの変化率が共に３％以下であったのに対して、比較例３は、ＴＮＩＲ、ＴＶＩＳ共に５％を越えており、耐光性に乏しいものであった。また、比較例１もＴＮＩＲ、ＴＶＩＳ共に３％を越えており、耐光性が十分とはいえなかった。耐湿熱性試験に関しては、実施例１〜１６、比較例２〜３は、ＴＮＩＲ、ＴＶＩＳの変化率が共に３％以下であったのに対して、比較例１はＴＮＩＲ、ＴＶＩＳ共に５％を越えており、耐湿熱性に乏しいものであった。また、比較例２ではポリエステルフィルム上の近赤外線吸収組成物の密着性が乏しくディスプレイ用光学フィルターとして不適であった。
【００５１】
【表１】
2005181966.tif 000007
【００５２】
【表２】
2005181966.tif 000008
【００５３】
【表３】
2005181966.tif 000009
【図面の簡単な説明】
【００５４】
【図１】実施例１４、比較例４のフィルターの近赤外線吸収スペクトルを示す図である。
【図１】
2005181966.tif 000011